(57)【要約】基板の第１面に複数の線または第１のアンテナループアレイを含むパターンをフレキソ印刷するシステムと方法であって、第１のアンテナループアレイを印刷する過程においてインクと少なくとも１つのフレキソマスター版とを用いる。このインクは、アクリルモノマー樹脂と、濃度１重量％〜２０重量％の有機金属の酢酸塩またはシュウ酸塩などの触媒とを含む。基板は片側の表面に１つのパターンを施すこともできるが、基板の各面に少なくとも１つのパターンが印刷された両面印刷基板とすることもできる。無電解めっきの前にインクを硬化させることでインク中の触媒を解離させるが、この工程は各面に１回の硬化プロセスを用いるか、全体で１回の硬化プロセスを用いるか、第１パターンに半硬化を実施した後に第２パターンを硬化させるかのいずれによって行うこともできる。
2015523235.tif 000002
【特許請求の範囲】
【請求項１】
ＲＦＩＤアンテナをフレキソ印刷する方法であって、
アクリルモノマー樹脂と濃度１重量％〜２０重量％の複数の有機金属粒子からなる触媒とを含むインクと、第１のフレキソマスター版とを用い、基板の第１面に第１のアンテナループアレイを印刷する過程と、
インク中の触媒を解離させることによって基板を硬化させる過程とを含むことを特徴とする方法。
【請求項２】
請求項１の方法であって、基板の第２面に第２のアンテナループアレイを印刷する過程をさらに含み、この第２のアンテナループアレイを印刷する過程においてインクと第２のフレキソマスター版を用いることを特徴とする方法。
【請求項３】
請求項１の方法であって、第１のアンテナループアレイが単一のアンテナループを含み、第２のアンテナループアレイが複数のアンテナループを含むことを特徴とする方法。
【請求項４】
請求項１の方法であって、複数の有機金属粒子が粒径１０〜５００ｎｍであることを特徴とする方法。
【請求項５】
請求項１の方法であって、触媒が濃度１重量％〜５重量％であることを特徴とする方法。
【請求項６】
請求項１の方法であって、複数の有機金属粒子がパラジウムアセレート、ロジウムアセレート、白金アセレート、銅アセレート、ニッケルアセレート、これらの組み合わせのうちの１つを含む有機金属アセレートであることを特徴とする方法。
【請求項７】
請求項１の方法であって、複数の有機金属粒子がシュウ酸パラジウム、シュウ酸ロジウム、シュウ酸白金、シュウ酸銅、シュウ酸ニッケル、またはこれらの組み合わせのうちの１つを含む有機金属シュウ酸塩であることを特徴とする方法。
【請求項８】
請求項１の方法であって、無電解めっきを用いて基板をめっきする過程をさらに含み、導電性材料が第１のアンテナループアレイと第２のアンテナループアレイ上に付着させることを特徴とする方法。
【請求項９】
請求項８の方法であって、導電性材料が銅（Ｃｕ）、ニッケル（Ｎｉ）、アルミニウム（Ａｌ）、銀（Ａｇ）、金（Ａｕ）、パラジウム（Ｐｄ）、またはこれらの合金および組み合わせを含むことを特徴とする方法。
【請求項１０】
請求項２の方法であって、第１のアンテナループアレイと第２のアンテナループアレイを同時に硬化させる過程をさらに含むことを特徴とする方法。
【請求項１１】
請求項２の方法であって、第１のアンテナループアレイと第２のアンテナループアレイを同時に印刷することを特徴とする方法。
【請求項１２】
ＲＦＩＤアンテナをフレキソ印刷する方法であって、
インクと第１のフレキソマスター版を用いて基板の第１面に第１のアンテナループアレイを印刷する過程と、
第１のアンテナループアレイを半硬化させる過程と、
インクと第２のフレキソマスター版を用いて基板の第２面に第２のアンテナループアレイを印刷する過程と、
第２のアンテナループアレイを完全に硬化させる過程とを含み、
インクがアクリルモノマー樹脂と触媒とを含み、触媒が濃度６％未満であり、触媒が複数の有機金属粒子を含むことを特徴とする方法。
【請求項１３】
請求項１２の方法であって、複数の有機金属粒子の各粒子が粒径１０ｎｍ〜５００ｎｍであることを特徴とする方法。
【請求項１４】
請求項１２の方法であって、複数の有機金属粒子がアセレートであり、パラジウムアセレート、ロジウムアセレート、白金アセレート、銅アセレート、ニッケルアセレート、これらの組み合わせのうちの１つであることを特徴とする方法。
【請求項１５】
請求項１２の方法であって、複数の有機金属粒子がシュウ酸塩であり、シュウ酸パラジウム、シュウ酸ロジウム、シュウ酸白金、シュウ酸銅、シュウ酸ニッケル、またはこれらの組み合わせのうちの１つであることを特徴とする方法。
【請求項１６】
請求項１２の方法であって、無電解めっきを用いて基板をめっきし、印刷済みの第１パターンと印刷済みの第２パターンに導電性材料を付着させる過程をさらに含み、導電性材料が銅（Ｃｕ）、ニッケル（Ｎｉ）、アルミニウム（Ａｌ）、銀（Ａｇ）、金（Ａｕ）、パラジウム（Ｐｄ）、またはこれらの合金および組み合わせを含むことを特徴とする方法。
【請求項１７】
請求項１６の方法であって、第１と第２のアンテナループアレイがめっき後、０．００５マイクロオーム／スクエア〜約５００オーム／スクエアの抵抗率を有することを特徴とする方法。
【請求項１８】
高精細導電パターンを印刷する方法であって、
第１のフレキソマスター版と、アクリルモノマー樹脂と触媒とを含むインクとを用いて、第１の基板に第１の複数の線を含む第１パターンをフレキソ印刷する過程と、
第２のフレキソマスター版とインクとを用いて第２の複数の線を含む第２パターンをフレキソ印刷する過程と、
第１パターンと第２パターンを硬化させる過程とを含み、第１の複数の線の各線と第２の複数の線の各線が幅１〜２５ミクロンであることを特徴とする方法。
【請求項１９】
請求項１８の方法であって、第１パターンと第２パターンが硬化後、０．００５マイクロオーム／スクエア〜約５００オーム／スクエアの抵抗率を有することを特徴とする方法。
【請求項２０】
請求項１８の方法であって、触媒がパラジウム、銅、有機金属アセレート、有機金属シュウ酸塩、これらの組み合わせのうちの１つであることを特徴とする方法。
【請求項２１】
請求項１８の方法であって、触媒がインク中の濃度１重量％〜２０重量％であることを特徴とする方法。
【請求項２２】
請求項１８の方法であって、触媒がインク中の濃度１重量％〜５重量％であることを特徴とする方法。
【請求項２３】
請求項１８の方法であって、触媒が有機金属シュウ酸塩であり、有機金属シュウ酸塩がシュウ酸パラジウム、シュウ酸ロジウム、シュウ酸白金、シュウ酸銅、シュウ酸ニッケル、またはこれらの組み合わせのうちの１つであることを特徴とする方法。
【請求項２４】
請求項１８の方法であって、触媒が有機金属アセレートであり、有機金属アセレートがパラジウムアセレート、ロジウムアセレート、白金アセレート、銅アセレート、ニッケルアセレート、これらの組み合わせのうちの１つであることを特徴とする方法。
【請求項２５】
請求項１８の方法であって、印刷済みの第１パターンと印刷済みの第２パターンの上に導電性材料を付着させることによって無電解めっきする過程をさらに含み、導電性材料が銅（Ｃｕ）、ニッケル（Ｎｉ）、アルミニウム（Ａｌ）、銀（Ａｇ）、金（Ａｕ）、パラジウム（Ｐｄ）、またはこれらの合金および組み合わせを含むことを特徴とする方法。
【請求項２６】
請求項１８の方法であって、第２パターンをフレキソ印刷する過程において、第２の基板か、第１の基板の第１パターンと反対側の面か、第１の基板の第１パターンの隣のうちのいずれかに第２パターンをフレキソ印刷することを特徴とする方法。
【発明の詳細な説明】
【技術分野】
【０００１】
関連出願の参照
本願は、２０１２年５月１１日に出願した米国特許仮出願第６１／６４６０３２号に基づく優先権を主張する。
【０００２】
本発明は概して高精細導電パターンの印刷に関するものであり、具体的には高精細導電パターンのロールツーロール式製造プロセスに関するものである。
【背景技術】
【０００３】
エレクトロニクスなどの産業で用いることのできる透明な薄いフィルムアンテナなどの導電パターンを製造する従来の方法では、厚いフィルムと銅や銀の導電性ペーストとを用いたスクリーン印刷を行い、幅が広く（１００μｍ超）高さの高い（１０μｍ超）線を作る。高さが薄く幅の狭い特徴箇所にはフォトリソグラフィやエッチングのプロセスが用いられる。
【発明の概要】
【０００４】
ひとつの実施例として、ＲＦＩＤアンテナをフレキソ印刷する方法は、インクと第１のフレキソマスター版とを用い基板の第１面に第１のアンテナループアレイを印刷する過程と、インク中の触媒を解離することによって基板を硬化させる過程とを含み、インクはアクリルモノマー樹脂と濃度１重量％〜２０重量％の触媒とを含み、触媒は複数の有機金属粒子を含む。
【０００５】
別の実施例として、ＲＦＩＤアンテナをフレキソ印刷する方法は、インクと第１のフレキソマスター版とを用いて基板の第１面に第１のアンテナループアレイを印刷する過程と、第１のアンテナループアレイを半硬化させる過程と、インクと第２のフレキソマスター版とを用いて基板の第２面に第２のアンテナループアレイを印刷する過程と、第２のアンテナループアレイを完全に硬化させる過程とを含み、インクは、アクリルモノマー樹脂と触媒とを含み、触媒は濃度６％未満であり、触媒は複数の有機金属粒子を含む。
【０００６】
ひとつの実施例として、高精細導電パターンを印刷する別の方法は、フレキソ印刷プロセスを用いて、第１のフレキソマスター版と、アクリルモノマー樹脂と触媒とを含むインクとを用いて、第１の基板に第１の複数の線を含む第１パターンを印刷する過程と、フレキソ印刷プロセスを用いて、第２のフレキソマスター版とインクとを用いて、第２の複数の線を含む第２パターンを印刷する過程と、第１パターンと第２パターンを硬化させる過程とを含み、第１の複数の線の各線と第２の複数の線の各線は幅が１〜２５ミクロンである。
【図面の簡単な説明】
【０００７】
本発明の例示的な実施例を詳細に説明するためにここで添付の図面を参照する。
【０００８】
【図１】本発明の実施例に沿ったフレキソ刷版の斜視図の説明図を示す。
【図２Ａ−２Ｂ】本発明の実施例に沿った透明な単一ループＲＦアンテナと複数ループＲＦアンテナの説明図である。
【図３】基板に本発明の実施例に沿った高精細パターンを印刷する方法の説明図である。
【図４】基板に本発明の実施例に沿った高精細パターンを印刷する方法のフローチャートである。
【図５】基板に本発明の実施例に沿った高精細パターンを印刷する別の方法のフローチャートである。
【発明を実施するための形態】
【０００９】
本発明は、高精細導電パターンをロールツーロール式で印刷する方法に関する。この方法では、概して、ポリマーインクを用いてパターンを成形し、このパターンをその後無電解めっきする。ＵＶ硬化性などのポリマーインクは、フレキソ印刷製造プロセスの一部として用いることもできる。本明細書で扱うのは、フレキソ印刷等の印刷プロセスに用いられるポリマー樹脂インクに直接金属酢酸塩粒子を溶解するための方法とシステムである。ある特定の例として、インクはパラジウムまたは類似の触媒を酢酸塩またはシュウ酸塩として含有したものとする。ポリマーインクはアクリルインクまたはこれに類似するポリマーとすることができる。加えて、ある特定のインクには有機金属化合物を配合することもできる。ある特定の方法では、印刷において有機金属酢酸塩の粒子などの材料をポリマーインクに直接溶解させる際に超音波撹拌を用いる。この有機金属材料は印刷後すぐに無電解めっきができなくてもよく、硬化させる形態などの活性化が必要となることもある。このため、この有機金属化合物は、紫外光や熱などの手段で処理することにより、印刷されたパターンの中の触媒化合物を紫外線にさらして最後まで解離させ、元素金属の形態に換える。無電解めっきプロセスは、銅（Ｃｕ）、ニッケル（Ｎｉ）、スズ（Ｓｎ）、金（Ａｕ）、銀（Ａｇ）などの金属塩系化学物質が存在する水性の化学浴で実施することもできる。
【００１０】
本明細書にあるように、本発明の方法によれば、適当な基板の片面もしくは両面に印刷でき、均一性が高く、完成度が高く、印刷される線幅が約２５ミクロン未満、好ましくは５ミクロン未満となる超小型回路を製造できる。さらに本発明では汚染物の供給源となりうる化学エッチングなどの除去技術を用いることなく超小型印刷回路を製造することができる。
【００１１】
ロールツーロール式製造プロセス
フレキソ印刷は、印刷シリンダに両面接着などで凸版を取り付けた回転ウェブ凸版印刷の一形態である。この凸版（マスター版あるいはフレキソ刷版とも呼ぶ）は、速乾・低粘度の溶媒と、アニロックスなどの２個のローラーを備えるインク供給システムから供給されるインクとともに用いることができる。アニロックスロールは、インクの量を測り取って刷版に与えるために用いるシリンダとすることもできる。インクは、例えば、水性インクあるいは紫外線（ＵＶ）硬化性インクとすることもできる。ひとつの例として、インクパンあるいは計量システムから第１のローラーで計量ローラーすなわちアニロックスロールにインクを転移させる。このインクはアニロックスローラーから版胴に転移するときに均一な厚さに測り取られる。ロールツーロール搬送システムによって基板が版胴から圧胴まで移動すると圧胴が版胴に圧力をかけ、版胴によって凸版プレートの画像が基板に転写される。実施例によっては、版胴の代わりにファウンテンローラーを設けることもでき、またドクターブレードを用いてローラー表面へのインクの分散を改善することもできる。
【００１２】
フレキソ刷版は、例えば、ＵＶ感光性ポリマーとも呼ばれるプラスチック、ゴム、または感光性樹脂から作製することができる。プレートは、レーザー彫刻、写真製版、または光化学的な方法で作製することができる。プレートは購入するか、何らかの既知の方法によって作製することができる。好ましいフレキソ印刷プロセスは、１つ以上のスタックの印刷設備がプレス機のフレームの両側に垂直に配列され、かつ各スタックが１種類のインクを用いて印刷するそれ自体の版胴を備えたスタック型として設定することもでき、この設定は、基板の片面か両面に印刷することを可能にすることができる。別の実施例として、プレス機のフレームで取り付けられた単一の圧胴を用いる中央圧胴を用いることもできる。基板がプレス機に入ると、それは圧胴と接触し、適切なパターンが印刷される。あるいは、印刷設備が水平線で配列され、かつ共通ライン軸によって駆動されるインラインフレキソ印刷プロセスを用いることもできる。この例では、印刷設備は、硬化設備、切断機、折り機などの印刷後の加工設備に連結することもできる。フレキソ印刷プロセスの他の構成も同様に用いることもできる。
【００１３】
ひとつの実施例として、フレキソ刷版のスリーブは、例えば、円筒（ＩＴＲ）画像形成プロセスで用いることもできる。平らな刷版を印刷シリンダ（従来の版胴とも呼ぶ）に取り付ける上述の方法とは対照的に、ＩＴＲプロセスではプレス機に搭載されるスリーブ上で感光性樹脂プレート材料が加工される。フレキソ印刷スリーブは、レーザーアブレーションマスクコーティングが表面に配設された感光性樹脂の連続的スリーブとすることもできる。別の例として、個々の感光性樹脂は、テープで基材となるスリーブに取り付けられ、次に上述のレーザーアブレーションマスクを使用してスリーブと同様に画像形成と加工を行うこともできる。フレキソ印刷スリーブは、例えば、支持ロールの表面に取り付けられた画像形成され平面状のプレートの支持ロールとして、または画像を直接彫り込んだ（円筒）スリーブ表面として、いくつかの方法で用いることもできる。スリーブが単に支持体としての役割を果たす例では、画像が彫り込まれた刷版は、スリーブに取り付けることもでき、その後、シリンダ上の印刷設備の中に取り付けられる。これらのあらかじめ取り付けられたプレートは、スリーブがスリーブに既に取り付けられたプレートで格納することもできるため、切り替え時間を減らすことができる。スリーブは熱可塑性複合材料、熱硬化性複合材料、ニッケルなど様々な材料で作られるが、亀裂や分裂に耐えられるよう繊維で補強してもしなくてもよい。非常に高い品質の印刷には発泡体や緩衝材からなる基材を組み込んだ長期的に再利用可能なスリーブが用いられる。実施例によっては、発泡体または緩衝材がない使い捨ての「薄い」スリーブが用いることもできる。フレキソ印刷プロセスは、インクが凝集または不鮮明さがない透明の均一な特徴箇所を有する所望のパターンを印刷するよう、インクを計量する手段としてインク転移のためのアニロックスロールを用いることもできる。
【００１４】
高精細導電パターン回路は、ロールツーロール式の製造プロセスで製造することもできる。このプロセスは、ポリマーインク中に含有された無電解めっき触媒を活性化することを含むことができる。これは、１ミクロンと同じくらいの線幅の印刷されたパターンの紫外線イオン化放射線硬化または熱処理によって達成することもできる。このプロセスは、超音波撹拌動作を用いて、複数の電子用途に必要とされる高精細導電性電極を印刷するために用いられたアクリル系ポリマーインクに直接、金属酢酸塩粒子を溶解する。インク作製プロセスは、超音波撹拌を用いて、アクリル系ポリマーインクなどの結合樹脂に直接、金属酢酸塩粒子を溶解する。これらのインクは、ＲＦアンテナ構造、ＲＦアンテナアレイなどの複数の電子的用途に必要となる高精細導電性電極を印刷したり、容量式・抵抗式タッチスクリーンセンサなどのタッチスクリーンに用いられる微細な高精細パターンを印刷したりするために用いられる。
【００１５】
ロールツーロール式の製造プロセスを開始するにあたり、任意の既知のロールツーロール搬送方式で巻き出しロールから第１の洗浄設備まで透明な可撓性基板を搬送することができる。透明な可撓性基板の厚さは、伸長による寸法変化をもたらす印刷プロセス中に過度の張力を避けるために線速度および圧力などの複数のプロセスパラメータと組み合わせて選択することもできることを理解できよう。温度によって誘発された寸法変化は、温度に対する任意のこのような変化が印刷された寸法に対する変化をもたらすため、同様に考慮することもできる。
【００１６】
透明な高精細導電パターンの整列状態と印刷状態は、最終製品の性能に影響を与えることがある。この実施例では、位置合わせケーブルを用いて透明な可撓性基板の整列状態を維持し、基板を第１の洗浄設備で第１の洗浄に誘導することもできる。第１の洗浄設備は透明な可撓性基板から油やグリスなどの不純物を除去するために用いられる高電場オゾン生成器を備えている。透明な可撓性基板は、次に、ウェブ洗浄器などの第２の洗浄設備で第２の洗浄を受けることもできる。
【００１７】
第２の洗浄設備での第２の洗浄後、透明な可撓性基板は第１の印刷設備に通して高精細導電パターン（ＨＲＣＰ）を印刷することもできる。透明な可撓性基板の第１表面の高精細導電パターンは、例えば、タッチスクリーン回路用の複数の線や、透明な平面ダイポール型の単一ループアンテナ用の回路とすることができる。第１のマスター版から透明な可撓性基板に転移させるインクの量は、高精度の計量システムによって調節することもでき、プロセスの速度、インクの組成、高精細パターン（ＨＲＰ）の形状・寸法によって変えることもできる。
【００１８】
第１の印刷設備で印刷されるパターンは、例えば、単一のアンテナループとすることができる。従来、第１の印刷設備でパターンが印刷された後、後述のめっきプロセス前に、インクを活性化するための硬化ステップが何回か必要となることもある。触媒が露光不足であると、有機金属触媒の解離が不完全となり、めっきプロセスが正常に働かない。しかし、基板が露光過度であると、完成品の完成度が脆化し損なわれたり、基板がさらなる加工に適さないものになったりすることもある。実施例によっては、１２６ｎｍ、１７２ｎｍ、１９３ｎｍのいずれかでレーザー照射を行っても同様の効果を得ることができるが、結果として生じるめっき層では所望の表面品質を得ることができない。
【００１９】
別の実施例として、第１の印刷設備で印刷されたパターンが平面ダイポール型低視認性の単一アンテナ回路である場合、第２の平面ダイポール型低視認性の複数ループのアンテナ回路パターンは、透明な可撓性基板の下面に第２の印刷設備で印刷することもできる。透明な可撓性基板の下面は第２のマスター版によって行われる第２の印刷設備に通すこともでき、そこでは酢酸パラジウムインクを用いて透明な可撓性基板の下面に複数ループのアンテナ回路を印刷することができる。第２のマスター版から透明な可撓性基板の下面に転移されるインクの量も、第２の高精度の計量システムで調節することができる。実施例によっては、第１と第２の印刷設備のうちの少なくとも一方で複数のフレキソ刷版を用いることもできる。この実施例では、第１と第２の印刷設備で印刷するパターンの形状と配置形状によっては、複数あるフレキソ刷版のそれぞれに対し複数のインクを用いることもできる。
【００２０】
第２の印刷設備で下面に印刷した後には、第２の硬化設備を続けることもできる。第２の硬化設備では上述のものと同様に第２の紫外線放射硬化を行うことができ、目標の強度はほぼ同じとし、波長もほぼ同じとすることができる。インク中の触媒が露光不足であるとめっきプロセスが妨害されることがあるため、第２の硬化設備はインク中の触媒がとならないようにするために用いることができる。加えて、第２の硬化設備は、約２０℃〜約８５℃の範囲内の温度で加熱する第２のオーブン加熱モジュールを用いることもできる。
【００２１】
無電解めっき
基板の上面と下面（または第１面と第２面）に印刷される第１パターンと第２パターンは、透明な可撓性基板の上側（第１）の表面には単一ループのアンテナ回路を印刷し、および基板の下側（第２）の表面にはアンテナ回路の複数のループを印刷することもできる。ひとつの例として、この両パターンは酢酸パラジウム（Ｐｄ）などの触媒系インクで印刷することもできる。他にも、例えばパラジウム、ロジウム、白金、銅、またはニッケルの酢酸塩もしくはシュウ酸塩などの有機金属を用いることもできる。このインクは、第１と第２の印刷設備で印刷された導電パターン回路パターンを形成するために用いるめっき触媒を含有したものとすることができる。次に、両パターンを含む基板全体にめっき設備で無電解めっきを施すことができる。めっき中、核となる触媒が受容体として働くことによって、めっきコーティングの厚さが所望の厚さないし所望の範囲内の厚さとなるまでめっき金属（銅、ニッケル、パラジウム、アルミニウム、銀、金など）が成長できるようになる。実施例によっては、酢酸Ｐｄまたはシュウ酸Ｐｄ等の有機金属材料はすぐにめっきできないこともあり、印刷されたパターンの中にある化合物を金属の形態に換える処理をさらに行うこともできる。このさらなる処理を行うこともできるのは、インクが活性化するということはパラジウムが非金属形態から金属形態に解離されることを意味するためである。このさらなる処理は、広いスペクトルで紫外線放射を照射することによって化合物を解離させることを含むことができ、用いる波長は約３６５ｎｍ〜約４３５ｎｍに維持することもできる。上述のように、触媒が露光不足である、すなわち、十分に解離されていない場合、無電解めっきプロセスは正常に機能しない可能性があり、パターンは、適切に、均一に、または完全にめっきされない可能性がある。
【００２２】
インクの組成によっては活性化プロセスはパターンの完成度を維持できない可能性があるため、印刷後のパターンとめっき後のパターンは同じ寸法とならない可能性がある。これは印刷されたパターンの寸法が小さい場合に顕著となることのある問題である。しかし、有機金属の濃度が１重量％〜２０重量％、好ましくは１重量％〜５重量％であるときや、有機金属インクを用いる場合でも第１の硬化ステップに用いるパラメータで印刷後のパターンを十分硬化させることができるときには、後続の硬化プロセスは必要でないこともある。硬化パラメータは基板特性に合わせて適合させることもできることを理解できよう。例えば、一つまたは複数のパターンをあまりにも長い時間かけて硬化させる場合や、１つのパターンを印刷・硬化し第２パターンを印刷・硬化する場合には、２回の完全な硬化サイクルないしプロセスで同じ基板を２回硬化させることもできる。結果として、基板は脆化したり変色を受けたりし、ひいては可撓性、透明性、強度など、必要な特性を維持することができなくなる。硬化時間はインク中の有機金属の含有量（重量％）に応じて様々とすることができる。有機金属の割合が大きいと、有機金属を解離するより強い硬化をもたらすことがある。このシナリオでは、紫外線硬化に加えて、有機金属を熱硬化によって解離させることもできる。この解離は、有機金属化合物の活性化と呼ばれることで生じ得る。酢酸Ｐｄ等の有機金属が化合物形態から金属形態に解離されるときに活性化し、金属形態は、めっきのために（かつそれによってめっきに反応して）導電性をもつ。インクが解離しても、この解離はインクの内部で生じるため、印刷後のインクは寸法の歪みを受けず、めっきプロセスのために印刷された状態のパターンの寸法と均一性を維持することを理解できよう。
【００２３】
透明な可撓性基板に上側パターンと場合によっては下側パターンも印刷した後、パターン、例えば、アンテナパターンは、第１の印刷設備における基板の上面に印刷され得る単一ループアンテナ回路、および印刷設備における基板の下面に印刷されたアンテナ回路の複数のループを、銅などの導電性材料を含有するめっき設備における無電解めっき槽の中に浸すことによってめっきすることもできる。めっきされたパターンの厚さは、用途によって異なることのあるめっき溶液の温度とウェブの速度によって変わることもある。めっき設備での無電解めっきは電流を流す必要がなく、紫外電離放射線照射による硬化よってあらかじめ活性化されためっき触媒を含有するパターン形成済み領域のみがめっきされる。これは熱的手段による熱硬化で達成できるものよりも高速となることもある。めっきの厚さは、電流がないため電気めっきと比較してより均一となることもある。無電解めっきは、印刷される透明なアンテナパターン回路に含まれるものなど、配置形状の複雑な部分や特徴箇所の多い部分によく適することがある。
【００２４】
無電解めっき後、両パターンが施された可撓性基板は、ＲＦアンテナ回路を、室温またはより高温（７０℃未満）で脱イオン化水を含有する洗浄槽の中に浸すことを含む洗浄プロセスを通過することができる。ＲＦアンテナ回路は、室温またはより高温（７０℃未満）で空気を加えることによって乾燥設備で続いて乾燥させることもできる。ＲＦアンテナ回路の導電性材料を腐食から保護するために、基板を不動態化するために不動態化設備を用いることもできる。不動態化設備は噴霧を含んでもよく、導電性材料と水分、有機蒸気等の環境における汚染物質とのあらゆる望ましくない反応を防ぐように乾燥させた後、不動態化する化学物質中の浸漬が加えることもできる。
【００２５】
図１は、本発明のひとつの実施例に沿ったフレキソマスター版の斜視図を表している。図１はフレキソマスターパターン１０２、１０６を説明している。ひとつの実施例として、上側のフレキソマスター版１０２は、ロール１２４上に取り付けられ、図２Ａに描いたような可撓性基板の上面に透明な単一ループアンテナ回路１１４を印刷するために印刷システム、例えば、計量された印刷システムとともに用いられる。下側のフレキソマスター版１０６は、透明な複数ループのアンテナ回路１２２を印刷するために用いられ、これは、第２または下側パターンとも呼ぶこともでき、透明な可撓性基板の下面に複数のループを備える。本明細書の用語「上」「下」の使用は、基板の２つの異なる側面を反映することであり、「第１」「第２」と同じ意味で用いることもでき、基板または最終製品の配向に関連して必ずしも用いられないことを理解できよう。ひとつの実施例として、この回路１２２は、図２Ｂに後述の回路パターンに類似していてもよい。ひとつの実施例として、フレキソマスター版１０２とフレキソマスター版１０６はフレキソ印刷ブランクに別々にパターン形成したものとし、それぞれ異なるロールに取り付ける。
【００２６】
この実施例では、ローラー１２４などの複数のローラーを直列に配置し、１１４によって作られた第１パターンを回路の上面に印刷し、複数ループのアンテナ回路パターン１２２を第１パターン１１４とは反対側の下面に印刷する。別の実施例として、２本の異なるロールの２枚の異なるフレキソマスター版によって第１パターン１１４を１枚の基板の上面（第１面）、第２パターン１２２を下面（第２面）に印刷できるように複数のローラーを配置することもできる。ここではＲＦアンテナの例を挙げているが、この方法はまた、一枚または複数の基板で印刷、組み立てを行うことのあるタッチスクリーンセンサなどの高精細導電パターンの製造にも適用することができる。この例では、印刷は同時並行で行うことも、あるいはインラインプロセスの一部として順番に行うこともできる。別の例として、上側パターンと下側パターンのうちの少なくとも一方を、複数のロールに取り付けた複数のフレキソ刷版で形成する。これを行う理由は、例えば、所望の端部パターンが様々な移行部、寸法、配置形状で設計されており２種類以上のインクを用いるのが適切になることがあるためであり、これは次に、２つ以上のロールを用いることもできることを意味する。別の例として、パターンの配置形状、移行部、または寸法が段階的かつより均一に印刷されるため、１つのパターンを生成するために複数のロールを用いることもできる。
【００２７】
透明な単一ループアンテナ回路１１４および透明な複数ループのアンテナ回路１２２の両方における印刷された導電線の高さは、１００ｎｍ〜数ミクロン〜７ミクロンと様々とすることができるが、各対の導電線間の距離は、１０ミクロン〜５ｍｍと様々とすることができる。本明細書でいう高さは、基板と印刷されたパターンの上面との間の距離を指している。上側のフレキソマスター版１０２と下側のフレキソマスター版１０６に使用するマスター版を作るのに用いる材料の層の厚さは０．５ｍｍ〜３．００ｍｍの範囲とすることができる。実施例によっては、フレキソマスター版１０６は片面を０．１ｍｍの薄さの金属張りで補強したオフセットフレキソマスター版とすることもできる。
【００２８】
図２Ａと図２Ｂは、本発明の実施例に沿った平面ダイポール型の透明なＲＦアンテナ構造の上面図の説明である。図２Ａでは、平面ダイポール型の透明なＲＦアンテナ構造２００は、通信用途で必要とされるように、無線電磁信号を放射または受信するために設計することもできる。ＲＦアンテナ構造２００は、透明な可撓性基板２０４に配設された平面ダイポール型の透明な単一ループの矩形アンテナ２０２を備えることができる。この種のアンテナの設計は、約１ミクロン〜約３０ミクロンと様々な導電線幅を示し、ユーザからの距離に依存して肉眼に透けて見える効果をもたらし得る寸法範囲を表す。印刷された透明な単一ループの矩形アンテナ２０２を構成する微小電極（一本以上の線）は、約６０％、あるいは９０％以上の光透過効率を示すものとすることができる。導電性電極は金めっきした銅、銀めっきした銅、ニッケルめっきした銅のいずれかで構成することにより銅を不動態化して耐食性をもたせ、化学エッチングを不要とすることもできる。
【００２９】
印刷された透明な単一ループの矩形アンテナ２０２上の電極の抵抗率は約０．００５マイクロオーム／スクエア〜約５００オーム／スクエアの範囲とすることができるが、印刷された電極の長さは約１２５ＫＨｚ〜約２５ＧＨｚと様々な周波数の範囲によって約０．０１ｍ〜約１ｍの様々な長さとすることができる。透明なＲＦアンテナ構造２００は、所望の用途によっては全方向性放射を示すパターンとすることもできる。ＲＦアンテナのインピーダンスは、アンテナの形状、用いられている材料の種類、環境の変化によって決まる。
【００３０】
一般的に、透明な可撓性基板１０２に用いることのできる材料としては、ポリエチレンテレフタレート（ＰＥＴ）フィルム、ポリカーボネート、およびポリマーが挙げられる。具体的には、透明な可撓性基板１０２のための好ましい材料としてはDuPont/Teijin Melinex 454やDuPont/Teijin Melinex ST505を挙げることができるが、この後者は熱処理が関わり、かつ寸法変更がプロセスに許容されない、プロセスに特別に設計された熱安定化されたフィルムである。透明な可撓性基板１０２は５〜５００ミクロンの厚さをもったものとすることができ、１００ミクロン〜２００ミクロンの厚さが好ましい。ロールツーロール式のプロセスを用いて透明なアンテナ回路を製造する詳細な方法を図３に示し、本明細書に記載する。
【００３１】
透明なＲＦアンテナ構造２００のパターンの配置形状、すなわちアンテナパターンの配列はどのように設計することもでき、配列されるアンテナパターンは個々に調節することで通信目的で必要な地上波放送や衛星放送、無線信号を送受信する種々の周波数またはチャネルに適合させることもできる。別の実施例として、透明なＲＦアンテナ構造２００は、放射パターンの指向性を増加させるため反射部品を併せて用いることもできる。
【００３２】
図２Ｂは、本発明の実施例に沿ったマルチループアンテナの構造の説明図である。マルチループアンテナ構造２０６は複数のループ２１０を含むパターン２０８を備えている。ひとつの実施例として、この複数のループはループアレイとも呼ぶこともでき、この特徴箇所は、一本の連続した線で形成される場合であっても同心円であるとして説明することもできる。ひとつの実施例として、この特徴箇所は矩形形状とすることもできる。別の実施例として、この特徴箇所は円形、正方形、三角形、あるいはこれらを組み合わせたものとすることができ、この特徴箇所は、配置形状や用いられる独立した線の本数にかかわらずループと呼ぶこともできる。このパターン２０８は、基板２０４の下面（第２面）に印刷することもできる。別の実施例として、パターン２０８は接触し合う線を含んでいてもよい。
【００３３】
図３は、本発明の実施例に沿った高精細導電パターンを製造するために用いるシステムのひとつの実施例である。図４は、本発明の実施例に沿った高精細導電パターンを製造する方法のフローチャートである。このシステム３００（ここではプロセスに沿って側面図として描いている）では、ロールツーロール搬送プロセスの巻き出しロール３０４に透明な可撓性基板３０２が設置されている。ここでいう透明という用語は、印刷される電極の光透過の量が約６０％を超えるような構造を指すこともでき、また基板はポリエチレンテレフタレート（ＰＥＴ）フィルム、ポリカーボネート、ポリエチレンナフタレート（ＰＥＮ）など、集積回路を印刷するための基材として用いることのできる任意の材料とすることができる。透明な可撓性基板のための材料としてはDu Pont/Teijin Melinex 454やDu Pont/Teijin Melinex ST505を挙げることができるが、この後者は、熱処理が関わるプロセス用に特別に設計された熱安定化されたフィルムである。この可撓性基板は５〜５００ミクロンの厚さをもったものとすることができるが、５０ミクロン〜２００ミクロンの厚さが好ましい。プロセスに用いる機械の速度は、約２０ｆｔ／ｍ〜約７５０ｆｔ／ｍと様々な速度とすることができる。実施例によっては、約５０ｆｔ／ｍ〜約２００ｆｔ／ｍの速度が好ましいこともある。実施例によっては、インラインプロセスに対する基板３０２の向きを確実に適切にまっすぐに直すことのできる向き調節機構３０８を用いる。基板３０２は、高電場オゾン発生器やコロナプラズマモジュールなどを備える第１の洗浄設備３０６でブロック４０２の洗浄を行って、透明な可撓性基板から油やグリスなどの不純物を除去することもできる。実施例によっては、透明な可撓性基板は、次に、第２の洗浄設備３１２で第２の洗浄を行うことができ、この第２の洗浄設備は接着テープなどをを用いたウェブ洗浄器とすることができる。次に、第１面（上面）と第２面（下面）のある基板３０２に対し、印刷設備３１６で第１面にブロック４０４の印刷を行うことができる。この第１の印刷設備１１６ではブロック４０４の印刷を行い、粘度約２００センチポアズ（ｃｐｓ）〜約２０００センチポアズ（ｃｐｓ）の紫外線硬化性ポリマーインクのそばで第１のマスター版を用いて高精細印刷パターン（ＨＲＰ）を印刷する。実施例によっては、この高精細導電パターンは、パターンの複数の線それぞれの線幅が約１ミクロン〜約３０ミクロンであるような単一ループまたは複数ループの導電性電極と同じ形にすることもできる。この構造は光透過率が約６０％超〜約９０％である場合には透明であるとみなすこともできる。
【００３４】
第１の印刷設備で用いるインクは、アクリルモノマー樹脂材料に酢酸パラジウムを添加したものとすることができる。酢酸パラジウムのアクリルモノマー樹脂中での濃度は例えば約１重量％〜約２０重量％、好ましくは１重量％〜５重量％とし、第１の硬化設備３１８で行われるブロック４０６の電離放射線硬化によって活性化されるめっき触媒として機能させることもできる。硬化設備３１８でのブロック４０６の硬化は、目標の強度が約０．５ｍＷ／ｃｍ２〜２００ｍＷ／ｃｍ２以上の広いスペクトルの紫外線硬化とすることもできる。図４はブロック４０６で基板の硬化を行うことを示しているが、このブロック４０６の硬化は１つの設備を用いた１種類の硬化とすることも複数の工程で実施される何種類かの硬化とすることもでき、この複数の工程は各パターンを印刷した後でも以下で詳細に述べるように両パターンを印刷した後でも行うことができることは理解できよう。ＵＶ線の波長は約２５０〜６００ｎｍとすることもでき、好ましくは３６５ｎｍ〜約４３５ｎｍとすることもできる。このＵＶ照射によってアクリル樹脂が硬化（重合）する過程と酢酸パラジウムがパラジウムの金属ナノ粒子に解離する過程の二つが同時に起き、ＣｕやＮｉなどの金属で無電解めっきを行うためのシード層が形成される。実施例によっては、このプロセスでは、ＵＶに加えて加熱モジュールを用い、印刷したパターンのインク組成と寸法に応じて約２０℃〜約１３０℃の範囲内の温度で加熱することもできる。
【００３５】
実施例によっては、第２の印刷設備３２４においてブロック４０４の第２パターンの印刷を行う。第２の硬化設備３２６では、第１の硬化設備３１８での第１の硬化と同様に第２パターンを硬化させることができる。この第２パターンは基板３０２の第２面に印刷することも、第１面の第１パターンに隣接して印刷することも、基板３０２以外の基板に印刷することもできる。印刷設備３１６、３２４はいずれも様々な構成とすることができることを理解できよう。ブロック４０４では、両方の印刷設備３１６、３２４を用いて両パターンを同時に印刷することもできる。あるいは、図４には示していないが、図３には示しているとおり、第１の印刷設備３１６で第１パターンを印刷し第１の硬化３１８で硬化した後に、第２の印刷設備３２４で第２パターンの印刷を行う。
【００３６】
ひとつの実施例として、３１６または３２４で印刷するパターンの配置形状が様々な寸法、移行部、複雑性を含む場合、第１パターン、第２パターン、あるいはこの両方について、印刷プロセスを調節して一方または両方のパターンのこれらの特性を実現できるようにすることもできる。別の実施例として、２つの印刷設備３１６、３２４は、第１パターンを基板３０２の第１表面に印刷し、これと同時に、あるいはインラインプロセス内で順番に第２パターンを基板３０２の下面に作ることのできるような配置とすることもできる。この例では１枚の基板に２つのパターンが施されるが、これらは配置形状が異なっていてもよく、異なるインクで印刷することもできる。別の実施例として、２つの印刷設備３１６、３２４は、第１パターンを基板３０２の第１面に印刷し第２パターンを基板３０２の第１面の第１パターンの隣に印刷できるような配置とすることもできる。別の実施例として、第１の印刷設備３１６と第２の印刷設備３２４のうちの少なくとも一方で、図１で扱ったとおり２本以上のロールに２枚以上のフレキソ刷版を取り付ける。このようにする理由は、例えば、所望の端部パターンが様々な移行部、寸法、配置形状を用いて設計されており２種類以上のインクを用いるのが適切なこともあり、この場合２本以上のロールを用いることとなるためである。別の例として、１つのパターンを形成するのに複数のロールを使用することもできる。これは、パターンの配置形状、移行部、または寸法が段階的により均一に印刷されるため、またはパターンにつき複数のロールプロセスがインラインプロセスのためにより高速の運転速度を可能にすることができるためである。
【００３７】
印刷後、３１６と３２４で印刷されたパターンは、例えば、無電解めっき４０８によってめっきされる。めっき設備３３０での無電解めっき４０８は、印刷された透明なアンテナパターン回路に含まれるものなど、配置形状の複雑な部分や特徴箇所の多い部分によく適することがある。めっき設備３３０での無電解めっきにより、パターン上に銅（Ｃｕ）などの導電性材料が設けられる。実施例によっては、銀（Ａｇ）、ニッケル（Ｎｉ）、アルミニウム（Ａｌ）など、他の導電性材料を用いることもできる。このめっきは、約２０℃〜約９０℃の温度範囲で導電性材料を含む液状媒体中で行う。ひとつの実施例として、３１６と３２４で印刷されたパターンに対し同じ導電性材料を用いることもできるが、別の実施例として、異なる導電性材料を用いることもできる。活性化後のパターンは導電性材料を引き付けて高精細導電パターン（ＨＲＣＰ）を形成する。ある特定の例では、液状媒体は、中の金属にもよるが、例えば約８０℃とする。ひとつの例として、銅の場合は３５℃〜４５℃の温度とすることができ、別の実施例として、ニッケルの場合は６５℃〜８０℃とすることもできる。成長速度は毎分約１０ｎｍ〜約２００ｎｍとし、最終的に厚さ約１０ｎｍ〜５０００ｎｍ（０．００１ミクロン〜５ミクロン）を達成できるようにすることもできる。別の例として、めっきによって達成される最終的な厚さを約１００００ｎｍ〜１０００００ｎｍ（１０ミクロン〜１００ミクロン）とすることもできる。パターン上のめっきの厚さ（めっきされたパターンの厚さと呼ぶこともある）は、目的によって異なるめっき溶液の温度とウェブの速度によって変わることもある。めっき設備での無電解めっきは電流を流す必要がなく、紫外電離放射線照射による硬化によってあらかじめ活性化されためっき触媒を含有するパターン形成済みの領域のみがめっきされる。めっきの厚さは、電場がないことにより電気めっきと比較してより容易に制御可能であり、ひいてはより均一となることもある。
【００３８】
無電解めっき後、両パターンは、浸漬または噴霧（図示せず）などによる洗浄設備３３２で洗浄プロセス（もうひとつの洗浄４１０と呼ぶこともできる）に通すことができる。浸漬による洗浄設備３３２では、めっき設備３３０でめっきされたパターンを室温の水が入った洗浄槽に浸す。続いてこのパターンは乾燥設備４１２（図示せず）で室温の空気を当てることによって乾燥させることもできる。実施例によっては、ＲＦアンテナ回路の導電性材料を腐食から保護するために、基板を不動態化する４１４ために不動態化設備（図３に示さず）を用いることもでき、導電性材料と水とのあらゆる望ましくない反応を防ぐように乾燥させた後に追加されたパターン噴霧とすることもできる。
【００３９】
図５は、本発明の実施例に沿った、高精細導電パターンを製造する方法のフローチャート。この実施例では、基板は、ブロック４０２で図４に記載されるものと同様にブロック５０２で洗浄される。図５の方法は、図３に開示し、上述の設備と同種の設備を用いて実施することもできることを理解できよう。
【００４０】
次に、ブロック５０４では、第１の単一または複数のアンテナループアレイなどの第１パターンが基板の第１面に印刷される。次に、この第１パターンをＵＶ硬化などによってブロック５０６で硬化する。ブロック５０６での硬化は、ブロック５０８で基板の第２面に第２パターンを印刷している間、第１パターンを基板の第１面の一定の位置に保持できる程度の凝固、硬化、触媒の解離を行う半硬化とするのが好ましい。ひとつの実施例として、基板の硬化範囲全体（ＵＶエネルギーと呼ぶこともある）は、硬化源への露光時間に電力密度を乗じたものに等しい。完全に硬化させるためのＵＶエネルギーは、１ｍＪ／ｃｍ２〜１０００ｍＪ／ｃｍ２の範囲とすることができる。半硬化は、同じ用途において完全な硬化をどの程度とするかに応じて、この範囲の１％〜９９．９９％で実施する硬化とすることができる。第２パターンにブロック５０８の印刷を行った後は、第２パターンにブロック５１０の硬化を行う。このブロック５１０の硬化段階は、第１パターンと第２パターンの両方を硬化させるのに十分なこともあるが、ＵＶ硬化を単一の段階で行うか複数の段階で行うかにかかわらず、ＵＶ硬化ではインク中の基材樹脂は９０％しか硬化（解離）させることができない。この実施例では、熱硬化を用いるか、あるいはＵＶ硬化されたパターンを室温で１８〜２４時間かけてねかせることによって残り１０％の硬化を達成することもできる。この段階的な硬化は、基板が過剰に硬化されないように行うことができる。硬化が過剰であると基板が脆化したりして劣化につながり、部品に不良が出たり、プロセス中に廃棄物が出たり、この両方が起きたりすることがあるためである。この実施例では、硬化設備３１８で「軽度」ないし「不完全」な硬化を実施することにより第１パターンを一定の位置に保持して第２パターンを印刷できるようにし、第２パターンの印刷後、インク中の有機金属などの触媒化合物の解離が完了するまで両パターンを硬化させる。硬化後、基板は、上述の図４のブロック４０８の無電解めっきと同様に、ブロック５１２のめっきを行うこともできる。めっきされた基板は次にブロック５１４の別の洗浄、ブロック５１６の乾燥、ブロック５１８の不動態化を行うが、これらは図４のブロック４１０、４１２、４１４と同様のものとすることもできる。
【００４１】
本発明の例示的な実施例を図示し説明したが、当業者であれば本発明の趣旨や教示から逸脱することなくその修正を行うこともできる。本明細書で説明した実施例と本明細書に挙げた例は例示にすぎず、限定する意図はない。本明細書に記載している例には本発明の範囲内で多くの変形や修正が可能である。したがって、保護の範囲は、上で述べた説明によって限定されることなく別記の特許請求の範囲によってのみ限定され、その範囲は特許請求の対象のあらゆる均等物を含む。
【図１】
2015523235.tif 000003
【図２Ａ】
2015523235.tif 000004
【図２Ｂ】
2015523235.tif 000005
【図３】
2015523235.tif 000006
【図４】
2015523235.tif 000007
【図５】
2015523235.tif 000008
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
ＲＦＩＤアンテナをフレキソ印刷する方法であって、
アクリルモノマー樹脂と濃度１重量％〜２０重量％の複数の有機金属粒子からなる触媒とを含むインクと、第１のフレキソマスター版とを用い、基板の第１面に第１のアンテナループアレイを印刷する過程と、
インク中の触媒を解離させることによって基板を硬化させる過程とを含むことを特徴とする方法。
【請求項２】
請求項１の方法であって、基板の第２面に第２のアンテナループアレイを印刷する過程をさらに含み、この第２のアンテナループアレイを印刷する過程においてインクと第２のフレキソマスター版を用いることを特徴とする方法。
【請求項３】
請求項１の方法であって、第１のアンテナループアレイが単一のアンテナループを含み、第２のアンテナループアレイが複数のアンテナループを含むことを特徴とする方法。
【請求項４】
請求項１の方法であって、複数の有機金属粒子が粒径１０〜５００ｎｍであることを特徴とする方法。
【請求項５】
請求項１の方法であって、触媒が濃度１重量％〜５重量％であることを特徴とする方法。
【請求項６】
請求項１の方法であって、複数の有機金属粒子が酢酸パラジウム、酢酸ロジウム、酢酸白金、酢酸銅、酢酸ニッケル、これらの組み合わせのうちの１つを含む有機金属酢酸塩であることを特徴とする方法。
【請求項７】
請求項１の方法であって、複数の有機金属粒子がシュウ酸パラジウム、シュウ酸ロジウム、シュウ酸白金、シュウ酸銅、シュウ酸ニッケル、またはこれらの組み合わせのうちの１つを含む有機金属シュウ酸塩であることを特徴とする方法。
【請求項８】
請求項１の方法であって、無電解めっきを用いて基板をめっきする過程をさらに含み、導電性材料が第１のアンテナループアレイと第２のアンテナループアレイ上に付着させることを特徴とする方法。
【請求項９】
請求項８の方法であって、導電性材料が銅（Ｃｕ）、ニッケル（Ｎｉ）、アルミニウム（Ａｌ）、銀（Ａｇ）、金（Ａｕ）、パラジウム（Ｐｄ）、またはこれらの合金および組み合わせを含むことを特徴とする方法。
【請求項１０】
請求項２の方法であって、第１のアンテナループアレイと第２のアンテナループアレイを同時に硬化させる過程をさらに含むことを特徴とする方法。
【請求項１１】
請求項２の方法であって、第１のアンテナループアレイと第２のアンテナループアレイを同時に印刷することを特徴とする方法。
【請求項１２】
ＲＦＩＤアンテナをフレキソ印刷する方法であって、
インクと第１のフレキソマスター版を用いて基板の第１面に第１のアンテナループアレイを印刷する過程と、
第１のアンテナループアレイを半硬化させる過程と、
インクと第２のフレキソマスター版を用いて基板の第２面に第２のアンテナループアレイを印刷する過程と、
第２のアンテナループアレイを完全に硬化させる過程とを含み、
インクがアクリルモノマー樹脂と触媒とを含み、触媒が濃度６％未満であり、触媒が複数の有機金属粒子を含むことを特徴とする方法。
【請求項１３】
請求項１２の方法であって、複数の有機金属粒子の各粒子が粒径１０ｎｍ〜５００ｎｍであることを特徴とする方法。
【請求項１４】
請求項１２の方法であって、複数の有機金属粒子が酢酸塩であり、酢酸パラジウム、酢酸ロジウム、酢酸白金、酢酸銅、酢酸ニッケル、これらの組み合わせのうちの１つであることを特徴とする方法。
【請求項１５】
請求項１２の方法であって、複数の有機金属粒子がシュウ酸塩であり、シュウ酸パラジウム、シュウ酸ロジウム、シュウ酸白金、シュウ酸銅、シュウ酸ニッケル、またはこれらの組み合わせのうちの１つであることを特徴とする方法。
【請求項１６】
請求項１２の方法であって、無電解めっきを用いて基板をめっきし、印刷済みの第１パターンと印刷済みの第２パターンに導電性材料を付着させる過程をさらに含み、導電性材料が銅（Ｃｕ）、ニッケル（Ｎｉ）、アルミニウム（Ａｌ）、銀（Ａｇ）、金（Ａｕ）、パラジウム（Ｐｄ）、またはこれらの合金および組み合わせを含むことを特徴とする方法。
【請求項１７】
請求項１６の方法であって、第１と第２のアンテナループアレイがめっき後、０．００５マイクロオーム／スクエア〜約５００オーム／スクエアの抵抗率を有することを特徴とする方法。
【請求項１８】
高精細導電パターンを印刷する方法であって、
第１のフレキソマスター版と、アクリルモノマー樹脂と触媒とを含むインクとを用いて、第１の基板に第１の複数の線を含む第１パターンをフレキソ印刷する過程と、
第２のフレキソマスター版とインクとを用いて第２の複数の線を含む第２パターンをフレキソ印刷する過程と、
第１パターンと第２パターンを硬化させる過程とを含み、第１の複数の線の各線と第２の複数の線の各線が幅１〜２５ミクロンであることを特徴とする方法。
【請求項１９】
請求項１８の方法であって、第１パターンと第２パターンが硬化後、０．００５マイクロオーム／スクエア〜約５００オーム／スクエアの抵抗率を有することを特徴とする方法。
【請求項２０】
請求項１８の方法であって、触媒がパラジウム、銅、有機金属酢酸塩、有機金属シュウ酸塩、これらの組み合わせのうちの１つであることを特徴とする方法。
【請求項２１】
請求項１８の方法であって、触媒がインク中の濃度１重量％〜２０重量％であることを特徴とする方法。
【請求項２２】
請求項１８の方法であって、触媒がインク中の濃度１重量％〜５重量％であることを特徴とする方法。
【請求項２３】
請求項１８の方法であって、触媒が有機金属シュウ酸塩であり、有機金属シュウ酸塩がシュウ酸パラジウム、シュウ酸ロジウム、シュウ酸白金、シュウ酸銅、シュウ酸ニッケル、またはこれらの組み合わせのうちの１つであることを特徴とする方法。
【請求項２４】
請求項１８の方法であって、触媒が有機金属酢酸塩であり、有機金属酢酸塩が酢酸パラジウム、酢酸ロジウム、酢酸白金、酢酸銅、酢酸ニッケル、これらの組み合わせのうちの１つであることを特徴とする方法。
【請求項２５】
請求項１８の方法であって、印刷済みの第１パターンと印刷済みの第２パターンの上に導電性材料を付着させることによって無電解めっきする過程をさらに含み、導電性材料が銅（Ｃｕ）、ニッケル（Ｎｉ）、アルミニウム（Ａｌ）、銀（Ａｇ）、金（Ａｕ）、パラジウム（Ｐｄ）、またはこれらの合金および組み合わせを含むことを特徴とする方法。
【請求項２６】
請求項１８の方法であって、第２パターンをフレキソ印刷する過程において、第２の基板か、第１の基板の第１パターンと反対側の面か、第１の基板の第１パターンの隣のうちのいずれかに第２パターンをフレキソ印刷することを特徴とする方法。
【国際調査報告】
2015523235.tif 000009
2015523235.tif 000010